Brevet FR2902938A1 — publié le 20071228

Domaine de l'invention L'invention concerne les ensembles de stockage d'énergie électrique. Elle s'applique, en particulier, mais non limitativement, aux supercondensateurs, condensateurs, et générateurs ou batteries. Plus 5 précisément, la présente invention concerne les procédés de réalisation des connexions électriques d'un ensemble de stockage d'énergie électrique. Présentation de l'Art antérieur 10 Un nombre important d'ensembles de stockage d'énergie électrique, dits de haute puissance, ont récemment été proposés, comme, par exemple, les supercondensateurs. Cependant, les dispositifs connus ne donnent pas totalement satisfaction quant à leur connexion de puissance. 15 De manière conventionnelle, un supercondensateur comprend une bobine placée dans une enveloppe comprenant un corps principal fermé à ses deux extrémités par deux couvercles pouvant être munis d'un plot de liaison électrique. Dans la suite du texte, on parlera indifféremment de bobine ou d'élément bobiné de stockage d'énergie pour désigner la 20 même pièce. Pour réaliser la connexion électrique de cet ensemble de stockage d'énergie électrique, on peut utiliser une pièce de connexion électrique intermédiaire placée entre la bobine et chacun des couvercles. Certaines autres conceptions utilisent directement les couvercles 25 comme pièces de connexion électrique avec le collecteur de courant formé par les tranches collectrices de courant débordant la bobine à ses deux extrémités. Ces tranches collectrices de courant, ou la pièce de connexion électrique intermédiaire, sont reliées grâce à un procédé de soudage, 30 par exemple une technique de laser par transparence, à une connectique extérieure telle que les plots de liaison électrique, les couvercles eux-mêmes ou tout autre colied eur de courant. D'autre part et selon la technologie choisie, ces conceptions utilisent également, en général, des connectiques extérieures ou des pièces de connexion électrique intermédiaires en partie embouties, pour former des plages de soudage présentant par exemple des zones amincies telles que bossages ou évidements préférentiellement vers 5 l'intérieur du corps principal de l'enveloppe. Les tranches collectrices de courant de la bobine sont alors connectées électriquement par soudage au niveau des zones amincies. On peut également citer l'utilisation de connectiques extérieures ou de pièces de connexion électrique intermédiaires présentant des 10 faces internes plates et des plages de soudage se présentant sous la forme d'évidements externes. Dans la suite du texte, on parlera de pièces collectrices de courant pour désigner indifféremment connectiques extérieures ou pièces de connexion électrique intermédiaires. 15 Ce procédé de réalisation des connexions électriques par soudage d'un ensemble de stockage d'énergie électrique dont les pièces collectrices de courant sont en aluminium ou en alliage léger, peut conduire à exposer l'ensemble lors du soudage à de hautes températures qui risquent de dégrader thermiquement les bobines. 20 D'autre part, le fait que le soudage est nécessairement limité aux zones amincies de soudage limite la surface des zones effectivement soudées entre les pièces collectrices de courant et les tranches collectrices de courant de la bobine. En conséquence, le courant n'est pas uniformément distribué dans la bobine en raison du fait que toutes 25 les tranches collectrices de courant ne sont pas connectées entièrement vers la pièce collectrice de courant. Cette caractéristique favorise les concentrations ioniques et électroniques dans certaines spires de la bobine au détriment d'autres conduisant alors à une augmentation de la résistance série R; de 30 l'ensemble de stockage d'énergie électrique. De plus, la majeure partie de la chaleur émise en fonctionnement dans la bobine s'évacue axialement dans les débordants collecteurs de courant puis au travers des pièces collectrices de courant externes par les zones soudées ou fortement en contact. Les échanges thermiques vers l'extérieur, part importante du refroidissement de la bobine sont alors limités par le contact restreint entre la bobine et le couvercle, ce qui favorise l'échauffement de cette 5 dernière. D'autre part, ce procédé de réalisation des connexions électriques d'un ensemble de stockage d'énergie est coûteux et complexe. En effet, la technique de soudure laser par transparence est difficile à mettre en oeuvre car elle nécessite un ajustement précis entre 10 les différentes pièces à assembler, un mauvais ajustement pouvant conduire à la multiplication des trous au travers des pièces collectrices de courant qui engendre en premier lieu une perte d 'étanchéité des pièces collectrices de courant et en second lieu un mauvais rendement énergétique de l'ensemble de stockage d'énergie électrique. 15 En outre, l'utilisation du procédé de soudage par laser n'est efficace qu'avec certaines nuances d'aluminium ou d'alliages d'aluminium telles que l'aluminium Série 1000 ( alliages d'aluminium comprenant au moins 99,9 % d'aluminium) qui ne sont pas idéalement adaptés à l'utilisation en supercondensateur. En effet, ces nuances sont 20 pures et de ce fait plus ductiles, ce qui leur confère une moins bonne résistance mécanique en cas de montée en pression de l'enveloppe, et donc de moins bonnes caractéristiques de vieillissement. L'invention a notamment pour but de pallier les inconvénients de l'art antérieur. 25 Un but de la présente invention est de proposer un procédé de réalisation des connexions électriques d'un ensemble de stockage d'énergie électrique comprenant des pièces massives, particulièrement des pièces en aluminium, par brasage-diffusion à basse température. Un autre but de la présente invention est de proposer un procédé 30 de réalisation des connexions électriques d'un ensemble de stockage d'énergie électrique diminuant la résistance électrique de contact entre les différents collecteurs de courant et favorisant la diffusion thermique et le refroidissement lors de la montée interne en température de la bobine. Il est également désirable de proposer un procédé de réalisation des connexions électriques d'un ensemble de stockage d'énergie électrique simple qui offre une économie en termes de temps dans la 5 réalisation des ensembles. Un autre but de la présente invention est de proposer un procédé de réalisation des connexions électriques d'un ensemble de stockage d'énergie électrique permettant d'éviter l'utilisation de collecteurs de courant présentant des bossages ou évidements et de favoriser la 10 distribution homogène du courant. Un autre but de l'invention est de permettre l'utilisation de nuances d'alliages d'aluminium, autres que les séries les plus pures, telles que la série 1000. Ceci est permis par le fait que le brasage-diffusion n'implique pas les mêmes limitations que le procédé de 15 soudage laser antérieur, en terme de choix d'alliages du fait de l'absence de réactions des inclusions (présentes dans les alliages moins purs) dans l'alliage vis à vis du procédé de brasage-diffusion. Un autre but du brasage-diffusion est de limiter le risque de perçage des pièces collectrices lors du brasage à basse température, en 20 comparaison du risque fort de le faire lors d'un soudage laser selon l'état de l'art. Un autre but de la présente invention est de permettre l'utilisation d'un procédé plus facilement industrialisable que la soudure laser, sans les problèmes de sécurité liés à la technologie laser, et d'une mise en 25 oeuvre simple et moins coûteuse. Résumé de l'invention Ces buts sont atteints, selon l'invention, grâce à un procédé de 30 réalisation des connexions électriques entre une bobine de stockage d'énergie possédant des tranches collectrices de courant à chacune de ses extrémités et une pièce collectrice de courant , l'association desdites pièces formant un ensemble de stockage d'énergie électrique disposé dans une enveloppe, caractérisé en ce que la mise en connexion électrique des tranches collectrices de la bobine et des pièces collectrices de courant est réalisée par un procédé de brasage-diffusion à basse température, ladite température étant inférieure à 400 C. De préférence , la température de mise en oeuvre est choisie entre 150 et 400 C et le procédé est réalisé avec un métal d'apport choisi dans le groupe formé des métaux à bas point de fusion comprenant le gallium, l'indium, l'étain, le tallium, le plomb, le bismuth, et les alliages de ceux-ci. Dans le cas où le métal d'apport est du gallium, la température de process est choisie entre 150 et 250 C. En effet, en deçà de 218 C, le gallium diffuse de deux façons dans l'aluminium : de façon intergranulaire prépondérante entre 30 et 110 C et de façon volumique (intragranulaire) prépondérante entre 110 C et 218 C. Ainsi à une température inférieure à 110 C, il existe une part non négligeable de diffusion intergranulaire du gallium qui est néfaste à la tenue du matériau car cela risque de fragiliser les joints de grains. Au delà de 218 C, la diffusion du gallium dans l'alliage est totalement volumique, ce qui ne présente plus de risque ni pour le matériau, ni pour la liaison. De façon préférentielle, on limitera la température de process au niveau de la zone de brasage à 250 C de façon à limiter la température subie par l'élément bobiné de stockage d'énergie afin de lui éviter des dégradations de matériau qui obéreraient les performances ou la durée de vie du supercondensateur. Selon l'invention, le procédé de réalisation des connexions électriques d'un ensemble de stockage d'énergie électrique comprenant au moins un élément bobiné de stockage d'énergie électrique destiné à être placé à l'intérieur d'une enveloppe, ladite enveloppe devant être fermée par au moins un couvercle, ledit élément et ledit couvercle comprenant, chacun, un moyen collecteur de courant, est caractérisé en ce que il comprend au moins les étapes suivantes : - une étape d'un dépôt de gallium sur l'un ou l'autre des moyens collecteurs de courant ; - une étape d'assemblage des deux moyens collecteurs de courant séparés par le dépôt de gallium et, -une étape de brasage diffusion réalisée par l'application d'une force générant dans les matières à assembler une contrainte inférieure à 10 Mpa, l'ensemble étant brasé pendant une durée inférieure à 1 h en vue de réaliser la liaison électrique de l'ensemble de stockage d'énergie électrique. Brève description des figures L'invention sera mieux comprise et d'autres avantages et caractéristiques apparaîtront à la lecture de la description qui va suivre, donnée à titre d'exemple non limitatif, et grâce aux dessins annexés parmi lesquels: - La figure 1 illustre un procédé de réalisation des connexions 15 électrique d'un ensemble de stockage d'énergie électrique selon l'invention; - La figure 2 illustre un procédé de réalisation d'un dépôt de gallium sur une pièce collectrice de courant selon l'invention; - La figure 3 illustre deux variantes de forme d'une tranche 20 collectrice de courant d'un ensemble de stockage d'énergie électrique. Description détaillée de l'invention La figure 1 illustre un procédé de réalisation des connexions électrique d'un ensemble de stockage d'énergie électrique 10 selon 25 l'invention. Un ensemble de stockage d'énergie électrique 10 comprend une enveloppe 20" présentant un corps principal 20 , enfermant un élément bobiné 70 de stockage d'énergie électrique placé à l'intérieur et un ensemble de deux couvercles 30 et 40 refermant le corps principal de 30 l'enveloppe 20 à deux extrémités. Il comprend également sur les couvercles 30 et 40, des moyens de liaison électrique audit élément 70. Dans un mode de réalisation préféré de l'invention, on réalise la liaison électrique et mécanique entre les deux couvercles 30 et 40 et l'élément de stockage d'énergie électrique 70 par un procédé de brasage diffusion à basse température. Il repose sur la migration contrôlée d'un métal d'apport choisi dans le groupe des métaux à bas point de fusion, et dans celui-ci de 5 préférence le gallium . De façon plus précise, un ensemble de stockage d'énergie 10 comprend un corps principal de l'enveloppe 20 se présentant sous la forme d'un cylindre, ouvert à ses deux extrémités 22 et 23 et s'étendant, sur la figure, sur sa longueur suivant un axe X. 10 Avantageusement, ce cylindre 20 est en aluminium, souple et conducteur. D'autre part, ce dernier a un diamètre interne et une longueur adaptés à l'élément de stockage d'énergie électrique 70 qu'il loge. Dans un mode de réalisation de l'invention, l'élément bobiné de 15 stockage d'énergie électrique 70 est une bobine cylindrique s'étendant en longueur parallèlement à l'axe X. Cette bobine est formée, d'une manière connue en soi, d'un empilement de feuilles enroulées autour d'un axe central, parallèle à l'axe X, avec ou sans présence d'un support solide central. 20 L'élément de stockage d'énergie électrique 70 est délimité à ses deux extrémités opposées, respectivement, par deux tranches 71 et 72 en forme de spirale formant deux débordants collecteurs de courant de l'élément 70. Les tranches débordantes 71 et 72 sont destinées à se connecter 25 aux moyens de liaison électrique des deux couvercles 30 et 40 qui vont les recouvrir comme cela sera décrit plus loin. Par ailleurs, les deux couvercles 30 et 40 conducteurs se présentent, chacun, respectivement, sous la forme d'un disque de connexion électrique 31 et 41, disposé perpendiculairement à l'axe X. 30 Avantageusement, chacun d'entre eux est rigide et en aluminium. L'épaisseur de chacun des disques de connexion électrique 31 et 41 est conçue pour garantir, d'une manière connue en soi, une section de passage de courant suffisante dépendante du rayon des disques 31 et 41. D'autre part, le diamètre externe de chacun des disques de connexion électrique 31 et 41 est égal au diamètre externe du cylindre 20. Par ailleurs, tel qu'illustré sur la figure 1, le couvercle 30 est, également, adapté pour comprendre sur sa face externe opposée à l'intérieur du corps principal de l'enveloppe 20, un plot de liaison électrique 39. Il est de forme cylindrique de révolution et disposé au centre du 10 disque de connexion électrique 31. D'autres variantes de plots de liaison électrique 39 sont possibles. Elles ne sont pas limitées à l'exemple illustré sur la figure 1. On peut citer, comme exemples non limitatifs, des plots de liaison électrique à visser femelle ou mâle, des anneaux ou encore des plots tronconiques 15 échancrés. D'autre part, la face interne 34, 44 du disque de connexion électrique 31, 41 de chacun des couvercles 30, 40 correspond à la plage de brasage utilisée comme moyens de liaison électrique pour réaliser respectivement la connexion électrique entre l'élément de stockage 20 d'énergie électrique 70 et les couvercles 30 et 40. Dans un mode de réalisation préféré de l'invention, la connexion électrique de chacun des couvercles 30 et 40 avec les deux tranches 71 et 72 collectrices de courant de l'élément 70 est réalisée grâce au procédé de brasage diffusion à basse température suivant. 25 Dans une première étape 100, une masse 93 est portée à une température entre 300 C/400 C selon des techniques bien connues en soi. Dans la variante illustrée sur la figure 1, le système de chauffage correspond à un système à anneau chauffant par induction. 30 On peut citer, comme exemples non limitatifs, d'autres systèmes chauffants tels qu'un four à convection ou conduction ou, de façon locale, un système Infra Rouge, UV, à effet Joule ou ultra-sons. Cette masse chauffée 93 est un lopin 91 métallique appartenant à 8 un système de pression 92 qui sera utilisé au cours du procédé. A l'étape 200, une fine couche de gallium est déposée sur la face interne 34 plate du couvercle 30, cette face représentant le collecteur de courant de ce dernier 30. Ce procédé de dépôt sera décrit plus loin en relation avec la figure 2. Une variante de réalisation du procédé prévoit le dépôt de gallium sur les tranches 71 et 72 collectrices de courant de l'ensemble de stockage d'énergie électrique 10. Ensuite, à l'étape 300, on assemble les pièces à braser. Le couvercle 30 recouvert de la couche de gallium est disposé à l'extrémité 22 du cylindre 20, surmontant la tranche collectrice de courant 71 de l'élément 70. A l'étape 400, le lopin 91 monté en température est déposé sur 15 l'ensemble couvercle 30 / tranche collectrice de courant 71 et pressé légèrement sur l'ensemble pendant un temps donné. Le temps de brasage est généralement inférieur à 1 heure. Le choix d'un brasage à basse température permet de préserver les matériaux des éléments collecteurs et pour améliorer encore la durée de 20 vie des supercondensateurs, on a optimisé le temps de brasage. Ainsi, avantageusement, le temps de maintien du lopin sur l'ensemble des deux pièces 30, 71 à braser peut être limité à sa durée minimale de l'ordre de 30 secondes. De plus, une pression uniforme de l'ordre de 170 N est 25 typiquement appliquée sur l'ensemble 30, 71 afin d'assurer un contact optimal entre le couvercle 30 et la tranche collectrice de courant 71 de l'élément de stockage d'énergie électrique 70 pendant le brasage. Au contact de la masse 93 chaude, le gallium migre au travers des pièces d'aluminium 71 et 30 assemblées en diffusant complètement 30 dans les grains d'aluminium. Il quitte l'inter ace des pièces 30, 71 pour être remplacé par des atomes d'aluminium, créant ainsi une liaison intime entre ces deux dernières 71 et 30. Cette étape de brasage diffusion est caractérisée par un couple temps /température contrôlé. Le brasage s'effectue avantageusement à une température supérieure à 210 C, de préférence 220 C (température de la masse 91 chaude), le temps de maintien diminuant avec l'augmentation de la 5 température de cette dernière. En effet, sous ce seuil de température, le gallium peut provoquer des fragilisations par fissurations en entrant dans les joints de grains de l'aluminium. A l'étape suivante, le lopin 91 est retiré de l'ensemble de stockage 10 d'énergie électrique 10 et celui ci est ensuite refroidi à l'étape 600 pour éviter l'échauffement interne de l'élément de stockage d'énergie électrique 70 par conduction dans les collecteurs de courant 71 et 30 en aluminium. De préférence, le refroidissement se fait soit en surmontant le 15 couvercle 30 par un système de refroidissement, soit à l'air libre. Dans une variante de réalisation de l'invention, le refroidissement est réalisé en continu tout au long du procédé en entourant, par un système de refroidissement, l'ensemble de stockage d'énergie électrique 10. 20 Pour réaliser la connexion électrique de l'élément de stockage d'énergie 70 avec le second couvercle 40, les étapes sont renouvelées de façon similaire. On obtient, ainsi, un ensemble de stockage d'énergie 10 dont la connexion électrique est réalisée par un procédé de brasage diffusion au 25 gallium à basse température. Une variante de réalisation d'un procédé selon l'invention prévoit d'autres pièces collectrices de courant que les couvercles 30 et 40 telles que les plots de liaison électrique eux-mêmes ou toute autre pièce bien connue en soi. 30 Une autre variante de réalisation d'un procédé selon l'invention propose d'utiliser des couvercles présentant des bossages ou des rainures comme plages de brasage. Le procédé de dépôt d'une fine couche de gallium de l'étape 200 va maintenant être décrit en référence avec la figure 2. Le dépôt de gallium se fait suivant une procédure particulière qui permet d'éviter la diffusion intergranulaire du gallium dans l'aluminium, 5 phénomène qui peut commencer dès la phase de dépôt. Le procédé comprend les étapes suivantes. A l'étape 210, le gallium ou un alliage de celui ci est préparé pour le dépôt. Il est divisé en petites pépites de quelques milligrammes afin de réduire les risques de fragilisation lors du brasage. 10 A l'étape 220, l'une des deux pièces collectrices de courant 71 ou 30 qui vont s'assembler est portée à une température supérieure à 30 C. Avantageusement, elle est montée en température à une température de l'ordre de 40 C à 50 C. 15 L'étape 230 suivante correspond à une étape d'amorçage 230 du dépôt de gallium. En effet, les inventeurs ont constaté que pour permettre l'étalage de la quantité nécessaire de gallium destiné à assurer la brasure sur la surface des pièces à braser, il était nécessaire de faire un premier dépôt 20 d'une très faible quantité de gallium solide sur la surface à braser de l'une des pièces 71 et 30 collectrices de courant, gallium qui est ensuite étalé et dont l'excès est retiré grâce à un moyen d'étalage approprié. Ce premier dépôt peut être réalisé par tout moyen : dépôt mécanique de gallium liquide ou solide, dépôt électrochimique, dépôt 25 chimique en phase vapeur (CVD), dépôt par centrifugation (spin coating), pulvérisation de particules métalliques (schoopage), dépôt au trempé, dépôt par pulvérisation cathodique, jet de nano-particules, bombardement électronique, évaporation plasma, évaporation thermique, évaporation à l'arc cathodique, anodique ou par laser, 30 interposition d'un méta; d'apport contenant le gallium. Ce premier dépôt d'une faible quantité de gallium assure la mouillabilité des pièces à braser, pour permettre ensuite à la quantité de gallium nécessaire au brasage de se diffuser à la surface des pièces à braser. Les inventeurs ont constaté par ailleurs que le simple passage à la surface des pièces, d'un pinceau préalablement contaminé par du gallium résultant par exemple du nettoyage d'une pièce précédente, était suffisant pour assurer la mouillabilité des dites pièces et former la zône d'amorçage du dépôt qui suit. Cette étape d'amorçage 230 est alors suivie d'une étape 240 de dépôt d'une pépite de gallium sur la zone d'amorçage que l'on étale avec le pinceau sur la surface à braser 71, 30. L'excès de gallium est ensuite récupéré par un moyen approprié (étape 250). De préférence, on frotte le dépôt avec le pinceau. Les spatules qui risqueraient de créer des fissures sur les surfaces à braser et provoquer une diffusion intergranulaire du gallium dans 15 l'aluminium sont à éviter. Les pièces 30 et 71, respectivement 40 et 72 sont alors mises en contact et pressées l'une contre l'autre afin d'assurer leur adhésion par brasage-diffusion. Enfin, dans une dernière étape 260, la pièce 71, 30 collectrice de 20 courant où le gallium a été déposé est refroidie par un moyen approprié afin de solidifier le gallium le plus rapidement possible et de bloquer tout mécanisme de diffusion. Des systèmes de refroidissement tels que l'air libre ou un réfrigérateur sont des moyens adaptés. 25 Avantageusement, lors de ce procédé 200 de dépôt de gallium, on dépose une quantité de gallium de l'ordre de 0.4 à 1 mg/cm2. De préférence, on dépose une quantité de gallium de 0.5 mg/cm2. Dans une variante de réalisation de ce procédé illustrée figure 3, on réalise une déformation du débordant collecteur de courant de 30 l'élément de stockage d'énergie 70 et plus précisément des tranches 71 et 72 collectrices de courant. Ces tranches 71 et 72 sont déformées en ramenant radialement vers le centre de la tranche les spires de l'élément de stockage d'énergie électrique 70 pour former une étoile 75 à quatre branches. Cette configuration renforce les zones d'appui avec la seconde 5 pièce collectrice de courant 30 lors du procédé de brasage diffusion au gallium. Une autre variante de réalisation du procédé comporte une étape d'aplanissement des tranches collectrices de courant 71 et 72 parallèlement à chacune des faces internes 34, 44 des couvercles 30 et 10 40 de l'ensemble 10 afin d'augmenter la surface de contact entre ces deux pièces collectrices de courant et, par conséquent, leur surface de brasage. Une autre variante de réalisation du procédé comporte une étape d'agglomération de billes d'aluminium projetées sur les tranches 71 et 15 72 collectrices de courant (shoopage) avec un certain angle afin de créer des zones d'appui renforcées avec la seconde pièce collectrice de courant 30 lors du procédé de brasage diffusion au gallium. Dans toutes ces variantes, les autres étapes du procédé selon l'invention restent identiques à celles décrites précédemment en relation 20 avec les figures 1 et 2. L'homme de l'art appréciera un procédé de réalisation des connexions électriques d'un ensemble de stockage d'énergie électrique 10 à basse température rapide, simple et fiable tout en proposant une connexion électrique précise et efficace. 25 D'autre part, ce procédé permet, par rapport aux procédés connus de l'état de l'art, de réaliser des ensembles de stockage d'énergie électrique 10 présentant une distribution homogène du courant dans l'élément de stockage d'énergie électrique 70, une diffusion thermique efficace et une résistance électrique de contact entre pièces collectrices 30 de courant limitée. Enfin, la présente invention n'est pas limitée aux supercondensateurs et peut être réalisée pour tout ensemble de stockage de haute énergie électrique. On peut citer, comme exemples non limitatifs, les générateurs, batteries ou condensateurs. Bien entendu la présente invention n'est pas limitée aux modes de réalisation particuliers qui viennent d'être décrits mais s'étend à toute variante conforme à son esprit. En particulier, la présente invention n'est pas limitée aux dessins annexés. Les références spécifiques illustrées dans les paragraphes précédents sont des exemples non limitatifs de l'invention. De même l'exemple montré ici concerne le brasage diffusion d'un couvercle, utilisé directement comme pièce collectrice de courant, sur les tranches collectrices de la bobine. Il est évident que le principe s'applique de la même façon entre les tranches collectrices de la bobine et une pièce de connexion intermédiaire entre la bobine et le couvercle, si on a choisi ce type d'architecture. REVENDICATIONS 1. Procédé de réalisation des connexions électriques entre une bobine de stockage d'énergie (70) possédant des tranches collectrices de courant (71, 72) à chacune de ses extrémités et une pièce collectrice de courant (30, 40), l'association desdites pièces formant un ensemble de stockage d'énergie électrique (10) disposé dans une enveloppe (20), caractérisé en ce que la mise en connexion électrique des tranches collectrices (71, 72) de la bobine (70) et des pièces collectrices de courant (30, 40) est réalisée par un procédé de brasage-diffusion à basse température, ladite température étant inférieure à 400 C. 2. Procédé selon la revendication 1, caractérisé en ce que la température de mise en oeuvre est choisie entre 150 et 400 C. 3. Procédé selon l'une des revendications 1 ou 2, caractérisé en ce que le brasage-diffusion est effectué avec un métal d'apport choisi dans le groupe formé des métaux à bas point de fusion comprenant le cadmium, le gallium, l'indium, l'étain, le tallium, le plomb, le bismuth, et le zinc, et les alliages de ceux-ci. 4. Procédé selon la revendication 3, caractérisé en ce que le métal d'apport est le gallium, ou un composé contenant du gallium. 5. Procédé selon la revendication 4, caractérisé en ce que la température de brasage à l'interface entre les pièces à assembler est choisie entre 150 et 250 C. 6. Procédé de réalisation selon l'une quelconque des revendications précédentes, des connexions électriques d'un ensemble de stockage d'énergie électrique (10) comprenant au moins un élément bobiné de stockage d'énergie électrique (70) destiné à être placé à l'intérieur d'une enveloppe (20"), ladite enveloppe (20") devant être fermée par au moins un couvercle (30, 40) , ledit élément (70) et ledit couvercle (30, 40) comprenant, chacun, un moyen collecteur courant (71,72,34,44), le procédé étant caractérisé en comprend au moins les étapes suivantes : 15 ce 4, u'i {- une étape (200) d'un apport de gallium sur l'un ou l'autre des moyens collecteurs de courant (71,72,34,44); - une étape d'assemblage (300) des deux moyens collecteurs de courant (71,72,34,44) séparés par le dépôt de gallium et, - - une étape de brasage diffusion (400) réalisée par l'application d'une force générant dans les matières à assembler une contrainte inférieure ou égale à 10 Mpa, l'ensemble étant brasé pendant une durée inférieure à 1 h, en vue de réaliser la liaison électrique de l'ensemble de stockage d'énergie électrique 7. Procédé de réalisation selon l'une des revendications précédentes, des connexions électriques d'un ensemble de stockage d'énergie électrique (10), caractérisé en ce que un apport de gallium à l'interface entre les moyens collecteurs de courant est réalisé par l'une, ou la combinaison de plusieurs, des méthodes suivantes : dépôt mécanique de gallium liquide ou solide, dépôt électrochimique, dépôt chimique en phase vapeur (CVD), dépôt par centrifugation (spin coating), pulvérisation de particules métalliques (schoopage), dépôt au trempé, dépôt par pulvérisation cathodique, jet de nanoparticules, bombardement électronique, évaporation plasma, évaporation thermique, évaporation à l'arc cathodique , anodique ou par laser, interposition d'un métal d'apport contenant le gallium. 8. Procédé selon l'une des revendications précédentes, caractérisé en ce que une étape (200) de dépôt de gallium comprend au moins les sous étapes suivantes : - une étape (220) de chauffage d'un des moyens collecteurs de courant (71,71,34,44) - une étape d'amorçage (230) du dépôt de gallium ; -une étape (240) de dépôt et d'étalage d'une pépite de gallium sur la zone d'amorçage dudit moyen collecteur de courant (71,71,34,44) chauffé à une température donnée; -une étape de refroidissement dudit moyen collecteur de courant (71,71,34,44). 9. Procédé selon la revendication précédente, caractérisée en ce que le chauffage d'un des moyens collecteurs de courant est réalisé par un des moyens de chauffage compris dans le groupe suivant : chauffage par induction, par rayonnement, par convection, par conduction , par effet Joule, par Infra-Rouge ou par Ultra-Sons 10. Procédé selon l'une des revendications 8 ou 9, caractérisé en ce qu'il comporte en outre une étape (250) d'élimination de l'excès de gallium avant le refroidissement du moyen collecteur de courant. 11. Procédé selon l'une des revendications 8 à 10, caractérisé en ce que l'étape d'amorçage (20) est réalisée en contaminant l'un des moyens collecteurs de courant (71, 72,34,44) d'une faible dose de poudre de gallium. 12. Procédé selon l'une des revendications précédentes caractérisé en ce que les moyens collecteurs de courant (71,72,34,44) sont en aluminium ou en alliage léger. 13. Procédé selon l'une des revendications précédentes caractérisé en ce qu'il comprend, en outre, une étape de refroidissement de l'ensemble de stockage d'énergie électrique (10) pendant l'étape de brasage- diffusion à l'exception de la partie en cours de brasage. 14. Procédé selon l'une des revendications précédentes caractérisé en ce que la quantité de gallium déposée est inférieure à 1 mg/cm2 15. Procédé selon l'une des revendications précédentes caractérisé en ce que la quantité de gallium déposée est comprise entre 0,4 et 0.6mg/cm2. 16. Procédé selon l'une des revendications précédentes caractérisé en ce 25 que le moyen collecteur de courant du couvercle (30,40) correspond à la face interne (34,44) de ce dernier. 17. Procédé selon l'une des revendications précédentes caractérisé en ce que le moyen collecteur de courant (71,72) de l'élément bobiné de stockage d'énergie électrique (70) est une tranche collectrice de courant 30 (71,72) en forme de spirale de ce dernier. 18. Procédé selon la revendication précédente caractérisé en ce que il comprend, en outre, une étape de déformation de la tranche collectrice de courant (71,72) de l'élément bobiné de stockage d'énergie électrique (70) en forme d'étoile. 19. Procédé selon la revendication 16 précédente caractérisé en ce que il comprend, en outre, une étape d'aplanissement de la tranche collectrice de courant (71,72) de l'élément bobiné de stockage d'énergie électrique (70) parallèlement à la face interne (34,44) du couvercle (30,40). 20. Procédé selon la revendication 17 précédente caractérisé en ce que il comprend, en outre préalablement à l'étape de brasage-diffusion, une étape d'agglomération (shoopage) de billes d'aluminium projetées sur la tranche collectrice de courant (71,72) de l'élément de stockage d'énergie électrique (70) avec un certain angle afin de créer des zones d'appui renforcées avec le second moyen collecteur de courant (34,44). 21. Ensemble de stockage d'énergie électrique réalisé par un procédé conforme à l'une des revendications 1 à 20 précédentes.15